(57)【特許請求の範囲】
【請求項１】
下記一般式（Ｉ）
【化１】
0003912859.tif 000008
（式中、Ｒはハロゲン原子または炭素数１〜６の直鎖状あるいは分岐状の低級アルキル基もしくはアルコキシ基、ｎは０〜２の整数である。）
で表されるアミノフェノール化合物と、下記一般式（ＩＩ）
【化２】
0003912859.tif 000009
（式中、Ａは炭素数２〜１２の直鎖状のアルキレン基、Ｘはハロゲン原子である。）
で表されるジカルボン酸ハロゲン化物とを等モル量混合し、塩基存在下反応させて得られる、重量平均分子量が１，０００以上のポリエステルアミドからなる液晶配向処理剤。
【発明の詳細な説明】
【０００１】
【発明の属する技術分野】
本発明は、特定のモノマー化合物から得られるポリエステルアミドからなる、加工性に優れ良好な液晶の配向特性を有する液晶配向処理剤に関するものであり、更に詳しくは比較的低い成膜温度で、且つ液晶分子が基板に対し、低い傾斜配向角を有し、かつ液晶注入後の熱処理において傾斜配向角が変化しない良好な配向安定性を示す液晶セル用配向処理剤に関するものである。
【０００２】
【従来の技術】
液晶表示素子は、液晶の電気光学的変化を利用した表示素子であり、装置的に小型軽量であり、消費電力が小さい等の特性が注目され、近年、各種ディスプレイ用の表示装置として目覚ましい発展を遂げている。中でも正の誘電異方性を有するネマティック液晶を用い、相対向する一対の電極基板のそれぞれの界面で液晶分子を基板に対し平行に配列させ、かつ、液晶分子の配向方向が互いに直交するように両基板を組み合わせた、ツイステッドネマティック型（ＴＮ型）の電界効果型液晶表示素子は、その代表的なものである。
【０００３】
このようなＴＮ型の液晶表示素子においては、液晶分子の長軸方向を基板表面に均一に平行配向させること、更に、液晶分子を基板に対して一定の傾斜配向角をもって配向させることが重要である。この様に液晶分子を配向させる代表的な方法としては、従来より二つの方法が知られている。
第一の方法は、酸化珪素等の無機物を基板に対して斜めから蒸着することにより基板上に無機膜を形成し、蒸着方向に液晶分子を配向させる方法である。この方法では、一定の傾斜配向角を有する安定した配向は得られるものの工業的に製造するには生産性が悪く、大面積化が困難であるなどの問題が生じる。
【０００４】
第二の方法は、基板表面に有機被膜をもうけ、その表面を綿、ナイロン、ポリエステル等の布で一定方向にラビングし、ラビング方向に液晶分子を配向させる方法である。この方法は、比較的容易に安定した配向が得られるため、工業的には専らこの方法が採用されている。有機膜としては、ポリビニルアルコール、ポリオキシエチレン、ポリアミド、ポリイミド等が挙げられるが、化学的安定性、熱的安定性等の点からポリイミドが最も一般的に使用されている。この様な液晶配向膜に使用されているポリイミドの代表的な例としては、特開昭６１−４７９３２号公報に開示されるものがある。
【０００５】
一方、カイラルスメクティック相を有する強誘電性液晶、反強誘電性液晶を用い、相対向する一対の電極基板のそれぞれの界面で液晶分子を基板に対し、層方向が一方向に向くように配列させた強誘電性液晶表示素子や反強誘電性液晶表示素子では、液晶分子が有する自発分極と電界の直接的な相互作用により、ネマティック液晶表示素子よりも優れた高速応答性、高視野角特性を有することが知られている。さらに、強誘電性液晶や反強誘電性液晶が有する螺旋ピッチよりもセルギャップを薄くした表面安定型強誘電性液晶、表面安定型反強誘電性液晶素子では、ネマティック液晶表示素子にはない、双安定や三安定を示し、単純マトリックス電極構造でも高精細の表示素子を作製できることが知られている。
【０００６】
このような強誘電性液晶素子、反強誘電性液晶素子では、液晶分子を均一にかつ一定方向に配向させることが極めて重要である。このように液晶を配向させる代表的な方法としては、ネマティック液晶表示素子と同様に、酸化珪素等の無機物を斜め方向から蒸着して基板上に無機膜を形成する方法と、基板表面に有機被膜をもうけ、その表面を布で一定方向にラビングする方法が知られている。ラビングする有機膜としては、ネマティック液晶表示素子と同様に化学的安定性、熱的安定性の点からポリイミドが一般的に使用されている。
【０００７】
【発明が解決しようとする課題】
正の誘電異方性を有するネマティック液晶を用い、相対向する一対の電極基板のそれぞれの界面で液晶分子を基板に対し平行に配列させ、かつ、液晶分子の配向方向が互いに直交するように両基板を組み合わせた、ＴＮ型の電界効果型液晶表示素子においては、液晶分子の長軸方向を基板表面に均一に平行に配向させること、更に液晶分子を基板に対して一定の傾斜配向角をもって配向させることが重要である。特に近年、ＴＮ型の電界効果型液晶表示素子において、コントラストを向上させるために３゜以下、好ましくは１〜２゜程度の低い傾斜配向角を安定に得ることが要求されている。また更には素子の軽量化の必要性から、プラスチックフィルムなどを基材に用いた液晶表示素子の開発も活発に進められている。
【０００８】
しかし、従来のポリイミドを用いた液晶配向処理剤では、ポリイミド前駆体溶液を基板上に塗布し、その後加熱焼成により脱水閉環させてポリイミド膜を形成させることが一般的である。この為一般には２００℃以上、好ましくは２５０℃〜３００℃以上の高温焼成が必要とされ、特により安定した液晶配向を得る上では、より高温での焼成が重要である。
【０００９】
またポリイミドの種類によっては、ポリイミド自体が溶剤に可溶なものもあり、これを用いた液晶配向処理剤では、例えば１００℃〜２００℃程度の比較的低い温度で加熱乾燥することで基板上にポリイミド膜を形成することが可能である。しかしながら、この場合に使用されるポリイミドは、溶剤に可溶であるため、一般にはポリイミド構造が柔軟であることが多く、より安定な液晶配向を得る上では必ずしも満足されるものではなかった。
【００１０】
また更に、たとえば特開平５９−２００２１７号公報に記載されているように、従来からポリアミド樹脂も一部ではあるが液晶配向膜として用いられる場合があったが、本発明の課題であるより高度な液晶配向の熱的安定性或いは配向の均一性の上で必ずしも十分なものではなかった。
即ち、従来から、例えばプラスチックフィルムなどの耐熱性の低い基板を使用した液晶表示素子では、より焼成温度の低い配向膜材料が求められており、且つ低い焼成温度でもより安定した均一な液晶配向特性が得られる液晶配向処理剤が求められていた。特に、液晶注入後の傾斜配向角において、これまでも低い傾斜配向角を発現する配向膜材料はあるものの、液晶のアイソトロピック温度以上に加熱（以下アイソトロピック処理という）した際に傾斜配向角が変化してしまうことがあり、また、アイソトロピック処理により傾斜配向角が低下して液晶分子の配向が乱れてしまう問題もあった。また更には、一般に基板上に形成された樹脂膜をラビング処理して液晶配向膜として使用するが、この際にラビング方向に対して液晶分子を、従来のポリイミド膜以上に、より均一に配向させることも今後の液晶表示素子の特性を更に向上させる上で重要な課題である。これらの問題は、今後の液晶表示素子の一層の性能向上、即ち高コントラストで均一な液晶表示を達成する上では極めて重要な課題であり、単に傾斜配向角が低いだけでなく、熱処理に対して安定に３゜以下の低い傾斜配向角を与え、且つラビング方向により均一な配向を発現させる配向膜材料が切望されていた。
【００１１】
一方、強誘電性液晶素子、反強誘電性液晶素子では液晶の均一な初期配向を得ることが極めて重要であり、この配向状態が液晶素子の性能に大きな影響を与えることが知られている。しかしながら、強誘電性液晶や反強誘電性液晶の配向状態を均一に制御することは困難で、一般にラビングしたポリイミド膜上ではジグザグ欠陥等の配向欠陥が観測され、これがコントラストの低下等の液晶表示素子の性能を著しく低減させる問題点があった。
【００１２】
また、液晶配向膜をカラーフィルター上に形成させる場合、その耐熱性の観点からより低い温度で焼成可能な配向膜が好ましい。すなわち、より低温での焼成が可能で、かつ強誘電性液晶や反強誘電性液晶を欠陥がなく均一に配向することができる配向処理剤が切望されていた。
【００１３】
【課題を解決するための手段】
本発明は、特定のモノマー化合物から得られるポリエステルアミドからなる、加工性に優れ良好な液晶の配向特性を有する液晶配向処理剤に関するものであり鋭意検討した結果本発明を完成するに至った。すなわち、本発明は、下記一般式（Ｉ）
【００１４】
【化３】
0003912859.tif 000002
【００１５】
（式中、Ｒはハロゲン原子または炭素数１〜６の直鎖状あるいは分岐状の低級アルキル基もしくはアルコキシ基、ｎは０〜２の整数である。）
で表されるアミノフェノール化合物と、下記一般式（ＩＩ）
【００１６】
【化４】
0003912859.tif 000003
【００１７】
（式中、Ａは炭素数２〜１２の直鎖状のアルキレン基、Ｘはハロゲン原子である。）
で表されるジカルボン酸ハロゲン化物とを等モル量混合し、塩基存在下反応させて得られる、重量平均分子量が１，０００以上のポリエステルアミドからなる液晶配向処理剤に関するものである。
【００１８】
【発明の実施の形態】
前記一般式（Ｉ）中、Ｒで表わされる炭素数１〜６の直鎖状あるいは分岐状の低級アルキル基もしくはアルコキシ基としては、メチル基、エチル基、プロピル基、iso−プロピル基、ブチル基、sec−ブチル基、t-ブチル基、ペンチル基、ヘキシル基、メトキシ基、エトキシ基、プロポキシ基、iso−プロポキシ基、ブトキシ基、sec−ブトキシ基、t-ブトキシ基、ペンチルオキシ基、ヘキシルオキシ基等を例示することができる。また、前記一般式（ＩＩ）中、Ａで表される炭素数２〜１２の直鎖状のアルキレン基とは炭素数２〜１２のポリメチレン鎖を表す。前記一般式（Ｉ）および（ＩＩ）で表される化合物の多くは市販されており、また市販されていないものについては公知の方法により製造することができる。
【００１９】
上記の反応において用いられる塩基は、発生するハロゲン化水素の捕捉剤として用いられ、トリエチルアミン、Ｎ，Ｎ-ジメチルアニリン、ピリジン、４−（ジメチルアミノ）ピリジン等の有機塩基を例示することができる。また、この反応は有機溶媒中で行うことが好ましく、ヘキサン、テトラヒドロフラン、ジオキサン、ジメトキシエタン、ベンゼン、トルエン、ピリジン、クロロホルム、ジクロロエタン、ジメチルホルムアミド、Ｎ，Ｎ−ジメチルアセトアミド、Ｎ，Ｎ−ジメチルスルホキシド、Ｎ-メチルピロリドン、ヘキサメチルホスホアミド等が好適に用いられる。さらに、この反応で得られるポリエステルアミドの溶解性が低い場合には、塩化カルシウム、塩化リチウム、臭化リチウム等の無機塩基を添加して行うことにより好適に反応が進行する。この反応における反応温度は、通常室温から２００℃程度の温度範囲が好ましい。
【００２０】
上記の反応により得られるポリエステルアミドの重量平均分子量は１，０００以上、より好ましくは３，０００以上であることが、液晶配向処理剤として用いる場合の安定性等の点で好ましい。ポリエステルアミドの重量平均分子量の上限は、特に限定されるものではないが製造上の観点から２０万以下が好ましい。分子量は、ゲルパーミエーションクロマトグラフィー、浸透圧法、光散乱法、粘度法等の公知の方法により測定される。
【００２１】
該ポリエステルアミドを液晶配向処理剤として使用するに際しては、上記の反応で得られたポリエステルアミド樹脂溶液をそのまま使用する事もできる。また得られたポリエステルアミド溶液から一旦ポリエステルアミドを単離したのち、適当な溶媒に再溶解させて使用することもできる。再溶解させる溶媒は、得られたポリエステルアミドを溶解させるものであれば特に限定されないが、その例としては、Ｎ，Ｎ−ジメチルホルムアミド、Ｎ，Ｎ−ジメチルアセトアミド、Ｎ−メチルピロリドン、ジメチルスルホキシド、ヘキサメチルホスホアミド、γ−ブチロラクトン、テトラヒドロフラン、ピリジン、クロロホルム、ジクロロメタン、クロロベンゼン、ジクロロベンゼン、フェノール、p-クロロフェノール、アニソール、クレゾール等が挙げられる。
【００２２】
また、基板への塗布性を改善する目的から、単独ではこのポリエステルアミドを溶解させない溶媒であっても溶解性を損なわない範囲であれば上記溶媒に加えてもよい。その例としてはブチルセロソルブ、エチルセロソルブ、エチルカルビトール、ブチルカルビトール、エチルカルビトールアセテート、エチレングリコール、トルエン、キシレン等が挙げられる。また更に、基板への密着性を上げる目的から、シランカップリング剤等の添加剤を適宜使用する事もできる。
【００２３】
上記のようにして得られたポリエステルアミド溶液を、スピンコート、転写印刷法などの方法を用いてガラス、ウェハーまたはプラスチック等の基板上に塗布し、これを加熱処理してポリエステルアミド膜を形成するのが一般的である。この加熱処理温度としては、５０℃〜４５０℃、好ましくは８０℃〜３５０℃の任意の温度を選択することができるが、本発明の効果を得るための液晶配向膜形成に際しては、一般に８０℃〜２００℃の比較的低い加熱温度を採用することができる。
【００２４】
本発明に於けるポリエステルアミド樹脂は液晶配向処理剤として特に優れた特性を有するものである。即ち、本発明のポリエステルアミドより得られる液晶配向処理剤は該ポリエステルアミド樹脂を有機極性溶媒に溶解させた樹脂溶液を透明電極付きの基板上に塗布したのち、乾燥、焼成することによりポリエステルアミド樹脂膜を形成し、次いで膜表面をラビング処理して液晶配向膜として用いるものである。この際のポリエステルアミド膜の厚みとしては、特に限定されるものではないが、通常の液晶配向膜として使用される上で、１００Å〜３０００Åが適当である。次いで該樹脂膜をラビング処理等の配向処理を施し、液晶配向処理剤として使用することができる。
【００２５】
ラビング処理は、一般には綿、ナイロン、ポリエステルなどの布を巻いたローラーを回転させ、そのローラーを一定の押し込み圧で基板に接触させて基板またはローラーを一定速度で移動させることにより行うことができる。また、ローラーが回転していない状態でローラーもしくは基板を移動させて行うことができる。回転ラビングでのラビングの強さは、次の式で定義されるラビング度（ｍｍ）で表すことが報告されている。
【００２６】
【数１】
Ｌ＝Ｎ・Ｍ｛（２πｒｎ／６０Ｖ）−１｝       （１）
（１）式に於いて、Ｎはラビング回数、Ｍは押し込み量（ｍｍ）、ｒはラビングローラーの半径（ｍｍ）、ｎはローラーの回転数（ｒｐｍ）、Ｖはステージの移動速度（ｍｍ／秒）である。本発明に用いることができるラビング度は特に限定されるものではないが、ポリアミド膜の密着性の観点から、５００ｍｍ以下が好ましい。
【００２７】
このようなラビング処理によって高分子鎖がラビング方向に配向されることが知られており、この高分子膜の配向の効果は、一般的に、ラビング処理後に誘起されるポリエステルアミド膜の複屈折位相差およびラビング方向と遅相軸のずれ角を測定することによって評価できる。この測定の原理は、次の文献に記載されている。
【００２８】
Ａｎ  Ｉｍｐｒｏｖｅｄ  Ｍｅｔｈｏｄ  ｆｏｒ  Ｈｉｇｈ  Ｒｅｆｌｅｃｔｉｖｉｔｙ  Ｅｌｌｉｐｓｏｍｅｔｒｙ  Ｂａｓｅｄ  ｏｎ  ａ  Ｎｅｗ    Ｐｏｒａｒｉｚａｔｉｏｎ  Ｍｏｄｕｌａｔｉｏｎ  Ｔｅｃｈｎｉｑｕｅ（Ｓ．Ｎ．Ｊａｓｐｅｒｓｏｎ  ＆  Ｅ．Ｓｃｈｎａｔｔｅｒｌｙ）Ｒｅｖ．Ｓｃｉ．Ｉｎｓｔ．，ｖｏｌ．４０，  ｐａｇｅ７６１，１９６９
Ｈｉｇｈ  Ｆｒｅｑｕｅｎｃｙ  Ｐｏｌａｒｉｚａｔｉｏｎ  Ｍｏｄｕｌａｔｉｏｎ  Ｍｅｔｈｏｄ  ｆｏｒ  Ｍｅｓｕｒｉｎｇ  Ｂｉｒｅｆｒｉｎｇｅｎｅｃｅ（Ｆ．Ａ．Ｍｏｄｏｉｎｅ，  Ｒ．Ｗ．Ｍａｊｏｒ  ＆  Ｅ．Ｓｏｎｄｅｒ）Ａｐｐｌ．Ｏｐｔ．，ｖｏｌ１４，Ｎｏ．３，１９７５
本発明に於けるポリエステルアミド樹脂は液晶配向処理剤として特に優れた特性を有するものであるが、本発明の効果を得るためには、ポリエステルアミド分子鎖がラビングにより延伸され、ラビング方向に均一に配向することが重要である。ラビングによって誘起される複屈折位相差の大きさは、高分子の構造単位が有する屈折率の異方性、ラビング度、延伸される膜厚等に依存するが、複屈折位相差が大きいほど高分子鎖が配向していることを示すと考えられ、さらに、ラビング方向と遅相軸とのズレ角は、その大きさが小さいほど高分子鎖がラビング方向に配向していることを示していると考えられる。本発明の効果を得るためには、複屈折位相差の大きさがラビング度が１０〜１００ｍｍのとき０．５以上、ラビング度が１００ｍｍ以上で１．０以上であることが好ましく、また、ラビング方向と遅相軸のズレ角が、１．０°以下、さらに好ましくは０．５°以下であることが好適である。
【００２９】
このようにラビングによって均一にかつ一方向に高分子鎖が配向した液晶配向処理剤を用いることによって、液晶分子を均一に配向させることができる。以下、実施例および比較例により本発明をさらに詳しく説明する。ただし、本発明がこれらに限定されるものではないことはもちろんである。
【００３０】
【実施例】
実施例１
マグネット攪拌子を入れた反応容器に4-アミノフェノール1.09 g（10.0 mmol）を精秤しアルゴンガス雰囲気下、Ｎ−メチルピロリドン（以下ＮＭＰと略す）10 mLに溶解した。アセトン/ドライアイス浴にて冷却し溶液を固化させた後、ここへアジピン酸クロリド1.45 mL（10.0 mmol）のＮＭＰ（10 mL）溶液を静かに加え、固化させた。反応容器をアセトン/ドライアイス浴から取り出し、次第に反応温度を室温まで上げた。始め固化しているうちは攪拌できないが、融解とともに攪拌が開始し、１時間反応を行った。ピリジン2.0 mL（25 mmol）を加えて更に１５時間攪拌した後、メタノール3 Lに投入したところ沈殿を生じた。濾別し、乾燥したところ対応するポリエステルアミド1.46 gを得た。ゲルパーミエーションクロマトグラフィーにより分子量測定したところ、ポリスチレン換算で数平均分子量：3100、重量平均分子量：4640であった。また、得られたポリエステルアミドのＩＲスペクトルを図１に、1Ｈ−ＮＭＲスペクトルを図２にそれぞれ示す。
【００３１】
実施例２
実施例１で得られたポリエステルアミドをＮＭＰおよびブチルセルソルブ（以下ＢＳと略す）の混合溶媒（重量比８０：２０）に溶解させ、総固形分濃度５ｗｔ％の溶液を調製した。この溶液をガラス基板上に回転数３０００ｒｐｍでスピンコートし、ついで１８０℃で１時間加熱処理を行うことによって膜厚１０００Åのポリエステルアミド樹脂膜を形成した。
【００３２】
このポリエステルアミド樹脂膜をレーヨン布を用い、表１の条件でラビング処理を施した。このようにラビング処理された各々の基板を５０μｍのスペーサーを挟んで、ラビング方向を反平行にして組み立て、ついでネマチック液晶（メルク社製ＺＬＩ−２２９３）を注入して、基板に対して平行配向したセルを作製した。このセルの配向状態を偏光顕微鏡により観察したところ、いずれのラビング条件でも欠陥は全く観測されず、液晶が均一に配向していることが確認された。また、結晶回転法により傾斜配向角を測定したところ、条件１では３．２°、条件２では２．８°、条件３では２．３°と低い傾斜配向角が安定に得られていることが確認された。
【００３３】
さらに、熱処理に対する傾斜配向角と配向状態の変化を評価するため、液晶セルを９５℃で１０分間、１２０℃で１時間、１２０℃で６時間、順次加熱処理を行なったが、熱処理による配向の乱れや欠陥の発生は一切みられず、均一な配向を保持しており、傾斜配向角の変化も全くないことが確認された。
【００３４】
【表１】
0003912859.tif 000004
【００３５】
実施例３
実施例２に記載したポリエステルアミド樹脂膜のラビング処理による分子鎖の配向性を評価するため、ポリエステルアミド樹脂膜を種々の強さでラビング処理し、オーク製作所高感度自動複屈折測定装置により複屈折位相差（以下△ｎｄと略す）、および遅相軸とラビング方位とのずれ角を測定した。ラビングの強さを定量化するために、以下の数式（１）で算出されるラビング度Ｌ（ｍｍ）を導入した。
【００３６】
【数２】
Ｌ＝Ｎ・Ｍ｛（２πｎｒ／６０Ｖ）−１｝           （１）
（１）式に於いて、Ｎはラビング回数、Ｍは押し込み量（ｍｍ）、ｒはラビングローラーの半径（ｍｍ）、ｎはローラーの回転数（ｒｐｍ）、Ｖはステージの移動速度（ｍｍ／秒）である。表２にラビング強度に対する複屈折位相差と遅相軸のずれ角のラビング度依存性を示す。比較的小さいラビング度に於いても△ｎｄ値は大きく、また遅相軸のずれ角もいずれのラビング度においても小さいことから、ポリエステルアミド分子鎖がラビング処理によって、ラビング方向へ均一に配向していることが確認された。
【００３７】
【表２】
0003912859.tif 000005
【００３８】
実施例４
実施例１で得られたポリエステルアミドをＮＭＰおよびＢＳの混合溶媒（重量比８０：２０）に溶解させ、総固形分濃度５ｗｔ％の溶液を調製した。この溶液をガラス基板上に回転数３０００ｒｐｍでスピンコートし、ついで１８０℃で１時間加熱処理を行うことによって膜厚１０００Åのポリアミド樹脂膜を形成した。
【００３９】
このポリアミド樹脂膜をナイロン布を用い、表１に記載の条件１でラビング処理を施した。このようにラビング処理された各々の基板を２μｍのスペーサーを挟んで、ラビング方向を平行にして組み立て、ついで強誘電性液晶（メルク社製ＺＬＩ−３４８９）を注入して、表面安定化型液晶セルを作製した。このセルの配向状態を偏光顕微鏡により観察したところ、液晶セルの全領域にわたり欠陥は観測されず、強誘電性液晶が均一に配向していることが確認された。
【００４０】
比較例１
ピロメリット酸二無水物とジアミノジフェニルエーテルをＮＭＰ中で反応させ、ポリイミド前駆体を重合した。この溶液をＮＭＰとＢＳの混合溶媒（重量比８０：２０）で希釈し、総固形分濃度５ｗｔ％溶液を調製した。このポリイミド前駆体溶液をガラス基板上に回転数３２００ｒｐｍでスピンコートし、ついで２５０℃で１時間加熱処理を行うことによって膜厚１０００Åのポリイミド樹脂膜を形成した。
【００４１】
ローラー回転数３００ｒｐｍ、ステージ移動速度２０ｍｍ／秒、押し込み量０．５ｍｍのラビング条件でラビング処理を行い、実施例２と同様に、液晶セルを作製し配向の均一性および傾斜配向角の熱処理による変化を評価した。初期配向では、配向傾斜角２．０°で均一な配向状態が得られるものの、熱処理により配向傾斜角が２．６°に変化し、熱処理に対して安定な配向傾斜角を得ることができなかった。
比較例２
比較例１に記載したポリイミド樹脂膜のラビング処理による分子鎖の配向性を評価するため、実施例３と同様にラビング処理に対する△ｎｄ、および遅相軸とラビング方向とのずれ角を測定したところ、表３のように、いずれのラビング度でも△ｎｄが小さく、また遅相軸のずれ角は大きいことから、ラビング処理によるポリイミド分子鎖のラビング方向への配向の均一性が低いことが確認された。
【００４２】
【表３】
0003912859.tif 000006
【００４３】
比較例３
等モル量のイソフタル酸クロリドとジアミノジフェニルエーテルを窒素気流中−７８℃のＮＭＰ中（濃度：1 mol/L）で反応させた後、室温で撹拌した。この溶液をメタノール中にあけ、析出した高分子を濾別して乾燥させた。この高分子を再度ＮＭＰに溶解させて、メタノールにあけ、析出した高分子を濾別して乾燥させた。この操作を繰り返して高分子を精製し、対応するポリアミド粉末を得た。得られたポリアミドをゲルパーミエーションクロマトグラフィーにより分子量測定したところ、ポリスチレン換算で数平均分子量：１．４ｘ１０4、重量平均分子量：２．９ｘ１０4であった。
【００４４】
このポリアミド粉末を、ＮＭＰとＢＳの混合溶媒（重量比８０：２０）に溶解させ、総固形分濃度５ｗｔ％溶液を調製した。この溶液をガラス基板上に回転数約３０００ｒｐｍでスピンコートし、ついで１８０℃で１時間加熱処理を行い、膜厚１０００Åのポリアミド樹脂膜を形成した。
このポリアミド樹脂膜のラビング処理による分子鎖の配向性を評価するため、実施例２と同様にラビング処理に対する△ｎｄ、および遅相軸とラビング方向とのズレ角を測定したところ、表４のように、いずれのラビング度でも△ｎｄが小さく、また遅相軸のズレ角は大きいことから、ラビング処理によるポリアミド分子鎖のラビング方向への配向の均一性が低いことが確認された。
【００４５】
【表４】
0003912859.tif 000007
【００４６】
比較例４
マグネット攪拌子を入れた反応容器に4-アミノフェノール1.09 g（10.0 mmol）を精秤しアルゴンガス雰囲気下、ＮＭＰ10 mLに溶解した。アセトン/ドライアイス浴にて冷却し溶液を固化させた後、ここへイソフタル酸クロリド2.03 g（10.0 mmol）のＮＭＰ（10 mL）溶液を静かに加え、固化させた。反応容器をアセトン/ドライアイス浴から取り出し、２時間かけて反応温度を60℃まで上げた。始め固化しているうちは攪拌できないが、融解とともに攪拌が開始した。トリエチルアミン1 mL（7.2 mmol）を加えて１時間攪拌した後、更にピリジン1.2 mL（15 mmol）を加えて８０℃で１５時間攪拌した。反応溶液をメタノール3 Lに投入したところ沈殿を生じた。濾別し、乾燥したところ対応するポリエステルアミド1.80 gを得た。ゲルパーミエーションクロマトグラフィーにより分子量測定したところ、ポリスチレン換算で数平均分子量：2620、重量平均分子量：3590であった。
【００４７】
このポリエステルアミド粉末をＮＭＰとＢＳの混合溶媒（重量比８０：２０）に溶解させ、総固形分濃度５ｗｔ％の溶液を調製した。この溶液をガラス基板上に回転数２８００ｒｐｍでスピンコートし、ついで１８０℃で１時間加熱処理を行うことによって膜厚１０００Åのポリエステルアミド樹脂膜を形成した。このポリエステルアミド樹脂膜を用いて実施例２と同様にセルを作製し、配向の均一性および配向傾斜角の熱処理による変化を評価した。
【００４８】
初期配向では、条件１でラビングしたとき１．６°、条件２では１．７、条件３では１．０で、いずれの場合も均一な配向状態が得られるものの、１２０℃の熱処理によって多数の配向欠陥が観測され、安定な配向状態を得ることができなかった。
【００４９】
比較例５
比較例１に記載のポリイミド前駆体溶液をＮＭＰとＢＳの混合溶媒（重量比８０：２０）で希釈し、総固形分濃度５ｗｔ％溶液を調製した。このポリイミド前駆体溶液をガラス基板上に回転数３２００ｒｐｍでスピンコートし、ついで２５０℃で１時間加熱処理を行うことによって膜厚１０００Åのポリイミド樹脂膜を形成した。
【００５０】
このポリアミド樹脂膜をレーヨン布を用い、表１に記載の条件１でラビング処理を施した。このようにラビング処理された各々の基板を２μｍのスペーサーを挟んで、ラビング方向を平行にして組み立て、ついで強誘電性液晶（メルク社製ＺＬＩ−３４８９）を注入して、表面安定化型液晶セルを作製した。このセルの配向状態を偏光顕微鏡により観察したところ、多数のジグザグ欠陥、線状欠陥が観測され、強誘電性液晶の配向が不均一であった。
【００５１】
比較例６
比較例４に記載のポリエステルアミドをＮＭＰとＢＳの混合溶媒（重量比８０：２０）に溶解させ、総固形分濃度５ｗｔ％の溶液を調製した。この溶液をガラス基板上に回転数２８００ｒｐｍでスピンコートし、ついで１８０℃で１時間加熱処理を行うことによって膜厚１０００Åのポリエステルアミド樹脂膜を形成した。
【００５２】
このポリアミド樹脂膜をレーヨン布を用い、表１に記載の条件１でラビング処理を施した。このようにラビング処理された各々の基板を２μｍのスペーサーを挟んで、ラビング方向を平行にして組み立て、ついで強誘電性液晶（メルク社製ＺＬＩ−３４８９）を注入して、表面安定化型液晶セルを作製した。このセルの配向状態を偏光顕微鏡により観察したところ、多数のジグザグ欠陥、線状欠陥が観測され、強誘電性液晶の配向が不均一であった。
【図面の簡単な説明】
【図１】  実施例１で得られたポリエステルアミドのＩＲスペクトル。
【図２】  実施例１で得られたポリエステルアミドの1Ｈ−ＮＭＲスペクトル。
【図１】
0003912859.tif 000010
【図２】
0003912859.tif 000011